(57)【要約】【課題】  本発明は、部品の硬さを局所的に変えるようにした部品成形方法を提供することを目的とする。【解決手段】  不織布に熱硬化性の合成樹脂材を含浸させてなる成形不織布３を、上型１と下型２との協働によって部品３０を成形する方法において、  内部にヒータ４が設けられた前記下型２の成形面２Ａ上には、前記成形不織布３の裏面に当接する複数の凸部２０〜２７が設けられ、前記下型２の前記凸部２０〜２７と前記上型１の成形面１Ａとで前記成形不織布３をプレス成形する。【選択図】  図１
2010064393.tif 000002
【特許請求の範囲】
【請求項１】
不織布に熱硬化性の合成樹脂材を含浸させてなる成形不織布を、上型と下型との協働によって部品を成形する方法において、
内部にヒータが設けられた前記下型の成形面上には、前記成形不織布の裏面に当接する複数の凸部が設けられ、前記下型の前記凸部と前記上型の成形面とで前記成形不織布をプレス成形することを特徴とする部品成形方法。
【請求項２】
前記凸部の頂面は、複数種類の接地面積をしており、前記接地面積を大きくすることによって前記成形不織布の硬度を高めるようにしたことを特徴とする請求項１に記載の部品成形方法。
【請求項３】
前記凸部の頂面は、複数種類の高さレベルを有しており、前記高さレベルを大きくすることによって前記成形不織布の硬度を高めるようにしたことを特徴とする請求項１又は２に記載の部品成形方法。
【発明の詳細な説明】
【技術分野】
【０００１】
本発明は、成形不織布を利用して、自動車用の部品（例えばシートの表面を構成する外被部材、カップホルダ、トランクサイドリム）などを成形するための方法に関するものである。
【背景技術】
【０００２】
従来、このような分野の技術として、実開平７−１５４４８号公報がある。この公報に記載された部品成形方法にあっては、成形不織布を、熱風加熱炉にて２００〜２２０℃に予備加熱した後、この成形不織布の周縁をクランプ装置により保持し、コールドプレス成形用上下型の型内に位置決めした後、コールドプレス成形用上型を下降させて、所望のトランクサイドトリムを成形している。
【０００３】
【特許文献１】実開平７−１５４４８号公報
【特許文献２】特開平７−１４５６号公報
【特許文献３】特開平６−３２０５５９号公報
【発明の開示】
【発明が解決しようとする課題】
【０００４】
前述した従来の部品成形方法は、熱風によって予め成形不織布を加熱した後、上型と下型とで所望の部品を成形しているが、部品の硬さを局所的に変えることができないといった問題点がある。
【０００５】
本発明は、部品の硬さを局所的に変えるようにした部品成形方法を提供することを目的とする。
【課題を解決するための手段】
【０００６】
本発明は、不織布に熱硬化性の合成樹脂材を含浸させてなる成形不織布を、上型と下型との協働によって部品を成形する方法において、
内部にヒータが設けられた前記下型の成形面上には、前記成形不織布の裏面に当接する複数の凸部が設けられ、前記下型の前記凸部と前記上型の成形面とで前記成形不織布をプレス成形することを特徴とする。
【０００７】
この部品成形方法においては、凸部の大きさ、密度、形状の変更によって、成形不織布からなる部品の硬さを局部的に変更することができる。しかも、成形不織布の表面側を上型によって成形し、成形不織布の裏面側を下型によって成形することにより、凸部の成形痕が裏面側に残るのみであるから、意匠面をなす部品の表面側の美観を損なうことがない。
【０００８】
また、前記凸部の頂面は、複数種類の接地面積をしており、前記接地面積を大きくすることによって前記成形不織布の硬度を高めるようにすると好適である。
【０００９】
凸部をこのような構成にすることで、部品の硬さを局部的に容易に変更することができる。
【００１０】
また、前記凸部の頂面は、複数種類の高さレベルを有しており、前記高さレベルを大きくすることによって前記成形不織布の硬度を高めるようにすると好適である。
【００１１】
凸部をこのような構成にすることで、部品の硬さを局部的に容易に変更することができる。
【発明の効果】
【００１２】
本発明によれば、部品の硬さを局所的に変えることができる。
【発明を実施するための最良の形態】
【００１３】
以下、図面を参照しつつ本発明に係る部品成形方法の好適な実施形態について詳細に説明する。
【００１４】
図１及び図２に示すように、例えばシートバック、カップホルダ、トランクサイドリムなどの自動車用の部品を成形不織布３によって所望の形状にプレス成形するための金型は、上型１と下型２とからなり、下型２には、ヒータ４が内蔵されている。
【００１５】
この成形で利用されるいわゆる成形不織布３は、不織布に熱硬化性の合成樹脂を含浸させたものであり、プレス成形によって様々な形状に加工することが可能であり、様々なものがあるが、例えば、ポリエステル繊維に、熱硬化性の合成樹脂をバインダとして含浸したものがある。
【００１６】
下型２の成形面２Ａ上には、成形不織布３の裏面３Ｂに当接する複数の凸部２０〜２７が設けられている。各凸部２０〜２７の頂面は、平らな円形をなし、成形不織布３の裏面３Ｂに対する様々な接地面積を有している。
【００１７】
そして、図１及び図２で示された接地面積は、凸部２７→凸部２６→凸部２５→凸部２４→凸部２３→凸部２２→凸部２１→凸部２０の順で大きくなっており、凸部２０〜２７の高さレベルは揃っている。
【００１８】
従って、凸部２０〜２７の頂部が成形不織布３の裏面３Ｂに当接した際、成形不織布３に加わる圧力及び熱量を上記順番で大きくすることができ、これにより、上記順番で成形不織布３の硬度を、その位置で高めることができる。
【００１９】
下型２に対して上型１の成形面１Ａは、滑らかな面になっており、成形不織布３の表面３Ａに当接して、意匠面をなす部品の表面側を成形する。
【００２０】
次に、部品の成形方法の一例を説明する。
【００２１】
図３に示すように、部品３０は、湾曲した本体部３２と、本体部３２の両端に設けられた鍔部３１とからなり、本体部３２は、感触を良くするために比較的柔軟性を有しており、鍔部３１は、他の部品との縫合を予定しているので、剛性を保って、しかもミシンの針が突き通る程度の硬さになっている。
【００２２】
このような部品３０を製作するために、図４に示すように、ヒータ４が内蔵された下型２の成形面２Ａ上において、本体部３２を成形するための湾曲な部分には、接地面積の小さな凸部２７を所望の密度で配列し、鍔部３１を成形するための平坦な部分には、接地面積の大きな凸部２０を所望の密度で配列している。なお、凸部２０，２７は、印刷技法の網点構造のような配列をなしている。
【００２３】
このような金型を利用することで、鍔部３１は硬くし、本体部３２は、素材自体のもつ感触、柔軟性、弾性などの物性を残しており、必要に応じて、様々な部分に様々な硬さをもたせた部品３０を製作することができる。
【００２４】
しかも、成形不織布３の表面３Ａ側を上型１によって成形し、成形不織布３の裏面３Ｂ側を下型２によって成形することにより、凸部２０，２７の成形痕が裏面側に残るのみであるから、意匠面をなす部品の表面３Ａ側の美観を損なうことがない。
【００２５】
また、成形不織布３は、形状出しや保形性が良好で、ミシンなどで他の部品との縫合が可能であり、異物感が少なく、従って、自動車の部品としては最適な素材である。
【００２６】
本発明は、前述した実施形態に限定されるものではない。
【００２７】
例えば、図５に示すように、下型４０には、高さレベルの異なる凸部４１，４２が設けられ、凸部４１の頂面は、高さレベル（Ｌ．ＬＶ）が低く、凸部４２の頂面は、高さレベル（Ｈ．ＬＶ）が高くなっている。このように凸部４１，４２の頂面の高さレベルを変えて、成形不織布３に対する押し付け圧を変えることによって、成形不織布３の硬度を変えることができる。この場合、高さレベル（Ｈ．ＬＶ）の方が押し付け力が高く、その場所で成形不織布３の硬度を高めることができる。
【００２８】
また、凸部２０〜２７，４１，４２の密度や形状の変更によっても成形不織布３の硬度を任意に変更させることができる。
【００２９】
また、成形不織布３は、厚くすることで素材自体の物性を残し易く、剛性の調整のために合成樹脂の含有量を調整することが好ましい。
【図面の簡単な説明】
【００３０】
【図１】本発明に係る部品成形方法に適用する金型の一実施形態を示す断面図である。
【図２】図１のＡ−Ａ線に沿う矢視図である。
【図３】部品を示す斜視図である。
【図４】部品を成形するための金型を示す斜視図である。
【図５】本発明に係る部品成形方法に適用する下型の他の実施形態を示す断面図である。
【符号の説明】
【００３１】
１…上型、１Ａ…上型の成形面、２，４２…下型、２Ａ…下型の成形面、３…成形不織布、３Ａ…成形不織布の表面、３Ｂ…成形不織布の裏面、４…ヒータ、２０〜２７，４１，４２…凸部、３０…部品。
【図１】
2010064393.tif 000003
【図２】
2010064393.tif 000004
【図３】
2010064393.tif 000005
【図４】
2010064393.tif 000006
【図５】
2010064393.tif 000007